(57)【要約】  液体電子写真印刷のための中間転写部材がここに開示されている。中間転写部材は、熱可塑性ポリウレタンを含む少なくとも１つの層を含むことができる。液体電子写真プリンタおよび中間転写部材の形成方法もまた記載されている。【選択図】なし【特許請求の範囲】
【請求項１】
液体電子写真印刷用の中間転写部材であって、熱可塑性ポリウレタンを含む少なくとも１つの層を含む中間転写部材。
【請求項２】
導電性粒子を含む層を含む、請求項１に記載の中間転写部材。
【請求項３】
前記熱可塑性ポリウレタンがポリエステルポリウレタンである、請求項１に記載の中間転写部材。
【請求項４】
前記ポリエステルポリウレタンが、少なくとも１つのポリエステルポリオール中間体を、少なくとも１つのジイソシアネートおよび少なくとも１つの鎖延長剤と反応させることにより製造される、請求項３に記載の中間転写部材。
【請求項５】
前記の熱可塑性ポリウレタンを含む少なくとも１つの層の少なくとも１つが、中間転写層上の外層として存在し、そして前記熱可塑性ポリウレタン内に分散されたシリコーンを含む粒子を有する、請求項１に記載の中間転写部材。
【請求項６】
前記熱可塑性ポリウレタンが約８０以下のショアＡ硬度値を有する、請求項１に記載の中間転写部材。
【請求項７】
前記熱可塑性ポリウレタンが約２０以上のショアＡ硬度値を有する、請求項１に記載の中間転写部材。
【請求項８】
前記中間転写部材が圧縮性層および外側剥離層を含み、そして前記圧縮性層および前記外側剥離層の少なくとも１つは、前記の熱可塑性ポリウレタンを含む層である、請求項１に記載の中間転写部材。
【請求項９】
前記中間転写部材が、以下の順で
ａ．ファブリック層、
ｂ．内部に空隙を有してもよい圧縮性層、
ｃ．導電性粒子を含む層、
ｄ．任意のコンプライアント層、および
ｅ．外側剥離層を含み、
ここで前記圧縮性層、前記導電性粒子を含む層、前記任意のコンプライアント層、および前記外側剥離層のうちの少なくとも１つが、熱可塑性ポリウレタンを含む、請求項１に記載の中間転写部材。
【請求項１０】
フォトイメージングプレート、および
熱可塑性ポリウレタンを含む少なくとも１つの層を含む中間転写部材、ここで前記中間転写部材が使用時に電子写真インクを前記フォトイメージングプレートから印刷基材に転写することになる、
を含む液体電子写真プリンタ。
【請求項１１】
前記熱可塑性ポリウレタンがポリエステルポリウレタンである、請求項１０に記載の液体電子写真プリンタ。
【請求項１２】
液体電子写真印刷用の中間転写部材を形成する方法であって、複数の層を結合させて中間転写部材を形成することを含み、前記層の少なくとも１つが熱可塑性ポリウレタンを含む、方法。
【請求項１３】
前記の熱可塑性ポリウレタンを含む少なくとも１つの層の少なくとも１つが、熱ラミネーション、直接押出コーティングまたはカレンダー加工により前記の複数の層の少なくとも１つと結合される、請求項１２に記載の方法。
【請求項１４】
前記の熱可塑性ポリウレタンを含む層の結合が、約１１５℃を超える温度で行われる、請求項１２に記載の方法。
【請求項１５】
前記の熱可塑性ポリウレタンを含む層の結合が、約１９０℃未満の温度で行われる、請求項１４に記載の方法。
【発明の詳細な説明】
【技術分野】
【０００１】
液体電子写真印刷プロセスは、典型的には、光導電性表面上に画像を生成し、荷電粒子を有するインクを光導電性表面に適用して画像に選択的に結合させ、そして画像の形態の荷電粒子を印刷基材に転写することを含む。
【０００２】
光導電性表面は円筒上にありえ、しばしばフォトイメージングプレート（ＰＩＰ）と称される。光導電性表面は、異なる電位を有する画像領域および背景領域を有する静電潜像を選択的に帯電させる。例えば、キャリア液中に荷電トナー粒子を含む電子写真用インク組成物を、選択的に帯電した光導電性表面と接触させることができる。荷電トナー粒子は潜像の画像領域に付着し、背景領域は清浄なままである。そして画像は、印刷基材（例えば、紙）に直接転写されるか、またはいくつかの例では、最初に軟質膨潤ブランケットであり得る中間転写部材に、次いで印刷基材に転写される。
【図面の簡単な説明】
【０００３】
【図１】図１は、液体電子写真印刷装置の一例の概略図である。
【図２】図２は、中間転写部材（ＩＴＭ）の一例の断面図である。
【図３】図３は、ＩＴＭ構造の例の概略的な断面図である。
【図４】図４は、以下の例１および４に記載されるようなＩＴＭ構造の一例の概略断面図である。
【図５】図５は、以下の例２に記載されるようなＩＴＭ構造の一例の概略断面図である。
【図６】図６は、以下の例３に記載されるようなＩＴＭ構造の一例の概略断面図である。
【発明を実施するための形態】
【０００４】
液体電子写真印刷装置、中間転写部材および関連する態様が開示されかつ説明される前に、本開示は本明細書に開示の特定のプロセスステップおよび材料に限定されるものではなく、なぜならそのようなプロセスステップおよび材料がいくらか変わり得ることが理解されるべきである。本明細書で使用する用語は、特定の例のみを説明するために使用されることも理解されたい。これらの用語は、限定されることを意図するものではなく、なぜなら本開示の範囲が添付の特許請求の範囲およびその均等物によってのみ限定されることが意図されているからである。
【０００５】
単数形「ａ」、「ａｎ」および「ｔｈｅ」は、文脈上他に明確に指示されない限り、複数の指示対象を含むことに留意されたい。
【０００６】
本明細書で使用される場合、「液体キャリア」、「キャリア液体」、「キャリア」または「キャリアビヒクル」は、ポリマー、粒子、着色剤、電荷ディレクタおよび他の添加剤を分散させて液体電子写真インクまたは静電インクを形成する流体を指す。そのようなキャリア液体およびビヒクル成分は当該技術分野において公知である。典型的なキャリア液体は、界面活性剤、共溶媒、粘度調整剤および／または他の可能な成分のような種々の異なる薬剤の混合物を含むことができる。
【０００７】
本明細書で使用される場合、「電子写真用インク組成物」は、一般に、静電印刷プロセスと呼ばれることがある電子写真印刷プロセスでの使用に典型的に適したインク組成物を指す。電子写真用インク組成物は、本明細書に記載されるような液体キャリア中に分散された樹脂および顔料の荷電可能な粒子を含むことができる。
【０００８】
本明細書で使用される場合、「コポリマー」は、少なくとも２つのモノマーから重合されるポリマーを指す。
【０００９】
特定のモノマーは、ポリマーの特定の重量パーセントを構成するものとして本明細書に記載され得る。これは、ポリマー中の前記モノマーから形成された繰り返し単位がポリマーの前記重量パーセントを構成することを示す。
【００１０】
本明細書において標準試験が記載されている場合、特に言及されない限り、参照される試験のバージョンは本特許出願の提出の時点で最新である。
【００１１】
本明細書で使用される「電子写真印刷」または「静電印刷」は、一般に、フォトイメージングプレートから直接または中間転写部材を介して間接的に印刷基材に転写される画像を提供するプロセスを指す。このように、画像は、それが適用されるフォトイメージングプレートに実質的に吸収されない。さらに、「電子写真プリンタ」または「静電プリンタ」は、一般に、上述のように電子写真印刷または静電印刷を行うことができるプリンタを指す。「液体電子写真印刷」は、粉末トナーではなく液体トナーが電子写真プロセスで使用される特定のタイプの電子写真印刷である。静電印刷プロセスは、静電インク組成物を電場、例えば電場勾配が１０００Ｖ／ｃｍ以上、またはいくつかの例では１５００Ｖ／ｃｍ以上の電場に供することを含むことができる。
【００１２】
本明細書で使用する「導電層」または「上部導電層」は、導電性粒子を含む層を指し得る。
【００１３】
本明細書で使用される用語「約」は、所与の値が端点の「少し上」または「少し下」であることを定めることにより、数値範囲の端点に柔軟性を提供するために使用される。この用語の柔軟性の程度は、特定の変数によって決定されることができ、経験および本明細書の関連する記載に基づいて決定する当業者の知識の範囲内にある。
【００１４】
本明細書で使用されるように、複数の項目、構造要素、構成要素、および／または材料は、便宜上共通のリストに提示され得る。しかし、これらのリストは、リストの各メンバーが別々の一意のメンバーとして個々に識別されるように解釈されるべきである。したがって、そのようなリストの個々のメンバーは、共通のグループにおけるそれらの提示のみに基づいて、同一のリストの他のメンバーと事実上同等であると解釈されるべきではない。
【００１５】
濃度、量、および他の数値データは、本明細書では範囲形式で表現または提示され得る。このような範囲形式は、単に便宜および簡潔さのために使用されているので、範囲の限界として明確に列挙された数値だけでなく、各数値および部分範囲は明示的に記載されているかのように、その範囲内に包含される個々の数値または部分範囲を含むように柔軟に解釈されるべきである。例示として、「約１重量％〜約５重量％」の数値範囲は、約１重量％〜約５重量％の明示的に列挙された値だけでなく、示された範囲内の個々の値および部分範囲も含むと解釈されるべきである。したがって、この数値範囲には、２、３．５および４などの個々の値および１〜３、２〜４、３〜５などの部分範囲などが含まれる。この同じ原則は、１つの数値のみを記載した範囲に適用される。さらに、そのような解釈は、記載されている範囲または特性の幅に関係なく適用されるべきである。
【００１６】
他に記載がない限り、本明細書に記載された任意の特徴は、本明細書に記載された任意の態様または他の特徴と組み合わせることができる。
【００１７】
一態様では、液体電子写真印刷のための中間転写部材が提供される。中間転写部材は、熱可塑性ポリウレタンを含むことができる。
【００１８】
一態様では、電子写真プリンタも提供される。電子写真プリンタは、フォトイメージングプレート、および熱可塑性ポリウレタンを含む少なくとも１つの層を含む中間転写部材を有することができ、中間転写部材は、使用において、電子写真用インクをフォトイメージングプレートから印刷基材に転写することとなる。
【００１９】
さらなる態様において、液体電子写真印刷のための中間転写部材を形成する方法が提供され、この方法は複数の層を結合させて中間転写部材を形成することを含み、層の少なくとも１つは熱可塑性ポリウレタンを含む。
【００２０】
先行技術における中間転写部材を製造するいくつかの方法は、溶媒を使用することを必要とする。例えば、このような方法は、場合によっては溶液から溶媒を蒸発させながら、溶液中の材料を堆積させおよび／または硬化させることを含む。これは、かなりの労力を伴う費用のかかるプロセスであり、時間がかかることがあり得る。さらに、いくつかの従来技術の中間転写部材では、圧縮性層は圧縮または衝撃の結果として永久的な塑性損傷を受けて、印刷品質が低下することになる。さらに、いくつかの従来技術の中間転写部材は、例えばシリコーンを含む剥離層を有しており、これは、繰り返される膨潤（電子写真用インクのキャリア液との接触時）および乾燥（印刷実行後）により経時的に劣化するため、限られた寿命を有する。中間転写部材の例は、上記の困難の１つ以上に取り組むことによってＩＴＭの寿命を延ばすことができ、そして簡単で迅速な適用方法を用いて適用されることができる。熱可塑性ポリウレタンの使用は、中間転写部材の永久変形を減少させることが見出され、そして機械的衝撃からの良好な回復を有している。熱可塑性ポリウレタンは、中間転写部材の内側層として、または剥離層として、またはその両方として使用することができる。
【００２１】
熱可塑性ポリウレタン
本文脈における熱可塑性材料は、固体状態から適切な温度に加熱されたときに成形可能、柔軟性または溶融性になり、そして冷却時に固化し、プロセスが繰り返され得る材料を示す。本明細書に記載の熱可塑性ポリウレタンは、典型的には架橋されていない。熱可塑性材料は、固体状態の材料が液体状態から不可逆的に形成（しばしば「硬化」）される、典型的にはポリマーネットワーク内で架橋によって形成される熱硬化性材料とは区別されるべきである。熱可塑性ポリウレタンは、硬質および軟質セグメントを有していてもよい、線形セグメント化ブロックコポリマーを含む一種のポリウレタンプラスチックである。熱可塑性ポリウレタンポリマーは、ジイソシアネート、例えば少なくとも５００ダルトンの分子量を有してもよい長鎖ジオール（例えば、ポリエステルポリオール、ポリエーテルポリオールまたはポリカプロラクトン）、およびいわゆる連鎖延長剤（例えば４００ダルトン以下の分子量を有する短鎖ジオールであってもよい）の３成分の反応によって形成されてもよい。熱可塑性ポリウレタンは、ポリエステルポリウレタンであってもよい。ポリエステルポリウレタンは、本明細書に記載の中間転写部材において特に有効であることが見出されている。
【００２２】
長鎖ジオール
長鎖ジオールは、ポリエステルポリオール、ポリエーテルポリオールもしくはポリカプロラクトン、またはそれらの組み合わせであってもよい。いくつかの例では、長鎖ジオールは、ポリエーテルとポリエステルとの組み合わせを含むことができる。
【００２３】
いくつかの例では、長鎖ジオールはポリエーテルポリオールである。いくつかの例では、ポリエーテルポリオールは、ポリ（オキシプロピレン）ジオールまたはポリ（オキシテトラメチレン）ジオールを含み得る。
【００２４】
いくつかの例では、長鎖ジオールはポリエステルポリオールである。
【００２５】
ポリエステルポリオールは、少なくとも１つのジアルキレングリコールおよび少なくとも１つのジカルボン酸、またはそれらのエステルもしくは無水物から形成され得る。ポリエステルポリオールは、２つの末端ヒドロキシル基、場合によっては２つの第１級ヒドロキシル基を含むことができ、またはポリエステルポリオールは、少なくとも１つの末端ヒドロキシル基を含むことができ、そしていくつかの実施形態では、少なくとも１つの末端ヒドロキシル基および１つ以上のカルボン酸基を含むことができる。ポリエステルポリオールは、約５００〜約１０，０００、約６００〜約４０００、約６００〜約３０００、約８００〜約３０００、約１０００〜約２５００、または約１２００〜約２５００の範囲の数平均分子量（Ｍｎ）を有することができる、実質的に線状または線状のポリエステルでありえる。いくつかの例では、ポリエステルポリオールは、約１５００〜約２５００の範囲の数平均分子量を有する。
【００２６】
ポリエステルポリオールは、アジペート、ポリカプロラクトン、ポリカーボネートまたは脂肪族ポリカーボネートであってもよい。
【００２７】
ジイソシアネート
ジイソシアネートは、（ｉ）４，４’−メチレンビス−（フェニルイソシアネート）（ＭＤＩ）、ｍ−キシリレンジイソシアネート（ＸＤＩ）、フェニレン−１，４−ジイソシアネート、１，５−ナフタレンジイソシアネート、ジフェニルメタン−３，３’−ジメトキシ−４，４’−ジイソシアネート（ＴＯＤＩ）、およびトルエンジイソシアネート（ＴＤＩ）などの芳香族ジイソシアネート、または（ｉｉ）イソホロンジイソシアネート（ＩＰＤＩ）、１，４−シクロヘキシルジイソシアネート（ＣＨＤＩ）、デカン−１，１０−ジイソシアネート、ヘキサメチレンジイソシアネート（ＨＤＩ）、ビス（イソシアネートナトメチル）シクロヘキサン（ＣＨＭＤＩ）およびジシクロヘキシルメタン−４，４’−ジイソシアネート（ＨＭＤＩ）などの脂肪族ジイソシアネートから選択され得る。いくつかの例では、ジイソシアネートは４，４’−メチレンビス（フェニルイソシアネート）（ＭＤＩ）である。他の例では、列挙されたジイソシアネートの１つ以上が除外される。
【００２８】
鎖延長剤
ＴＰＵの合成に使用される第３の反応物は、いわゆる連鎖延長剤であり、これは短鎖ジオールであってもよい。鎖延長剤は、４８〜約４００または６１〜約４００の範囲の分子量を有することができる。
【００２９】
適切な連鎖延長剤は、グリコールを含み、脂肪族、芳香族またはそれらの組み合わせであり得る。いくつかの場合では、鎖延長剤は、２〜約２０個の炭素原子を有するグリコールである。いくつかの例において、グリコール鎖延長剤は、約４〜約１２個の炭素原子を有する低級脂肪族または短鎖グリコールであり、例えば、ジエチレングリコール、ジプロピレングリコール、１，４−ブタンジオール、１，６−ヘキサンジオール、１，３−ブタンジオール、１，５−ペンタンジオール、１，４−シクロヘキサンジメタノール、ネオペンチルグリコール、１，９−ノナンジオール、１，１２−ドデカンジオール等が挙げられる。いくつかの実施形態において、鎖延長剤は、１，６−ヘキサンジオールのみからなる。
【００３０】
いくつかの例では、鎖延長剤は芳香族グリコールを含んでもよい。いくつかの例では、芳香族グリコールはベンゼングリコールまたはキシレングリコールであってもよい。キシレングリコールは、１，４−ジ（ヒドロキシメチル）ベンゼンおよび１，２−ジ（ヒドロキシメチル）ベンゼンの混合物であってもよい。ベンゼングリコールは、ヒドロキノンビス（ベタヒドロキシエチル）エーテル（ＨＱＥＥ）、１，３−ジ（２−ヒドロキシエチル）ベンゼン、１，２−ジ（２−ヒドロキシエトキシ）ベンゼン、またはそれらの組み合わせであり得る。
【００３１】
ジアミンは鎖延長剤として使用することもできる。
【００３２】
適切なＴＰＵは、例えばＢＡＳＦ製のＥｌａｓｔｏｌｌａｎ（登録商標）の種類（例えば、soft 35 A 12 P 000、soft 45 A 12 P 000、およびS 60 A 15 SPF 000）にて市販されている。
【００３３】
ＴＰＵは、その中にシリコーンの粒子、好ましくは架橋シリコーンゴムを含むことができる。このタイプのＴＰＵは、ＩＴＭの外側剥離層として特に有用である。このタイプのＴＰＵは、例えば、ともにＤｏｗ  Ｃｏｒｎｉｎｇ製のＴＰＳｉＶ（登録商標）４２００−６０Ａ熱可塑性エラストマーおよびＴＰＳｉＶ（登録商標）４２００−７０Ａ熱可塑性エラストマーにて市販されている。
【００３４】
ＴＰＵは、約８０未満、約７５未満、約７０未満、約６５未満、または約６０以下のショアＡ硬度値を有することができる。ＴＰＵは、約２０より大きい、約３０より大きい、約４０より大きい、または約５０より大きいショアＡ硬度値を有することができる。ショアＡ硬度値は、ＡＳＴＭ  Ｄ−２２４０またはＤＩＮ  ＩＳＯ  ７６１９−１（３ｓ）またはＩＳＯ  ８６８によって測定される。
【００３５】
液体電子写真（ＬＥＰ）印刷装置
図１は、ＬＥＰ印刷装置１の一例の概略図とその中の中間転写部材の使用を示す。グラフィックス、テキスト及び画像の任意の組み合わせを含む画像は、ＬＥＰ印刷装置１に通信される。ＬＥＰ印刷装置は、フォトチャージングユニット２およびフォトイメージングシリンダ４を含む。画像は、中間転写部材（ＩＴＭ）２０の外側剥離層３０に転写される前に、フォトイメージングプレート（この場合光伝導性部材としても知られている）上に、この場合はフォトイメージングシリンダ４の形態で、最初に形成され（第１の転写）、次いでＩＴＭ２０の外側剥離層３０から印刷基材６２（第２の転写）に転写される。
【００３６】
例示的な一例によれば、初期画像は、フォトチャージングユニット２によって回転するフォトイメージングシリンダ４上に形成される。最初に、フォトチャージングユニット２はフォトイメージングシリンダ４上に均一な静電荷を堆積させ、その後、フォトチャージングユニット２のレーザイメージング部分３がフォトイメージングシリンダ４上の画像領域の選択された部分を消散させて静電潜像を残す。静電潜像は、印刷される画像を表す静電荷パターンである。そして、液体電子写真用インクは、２成分インク現像器（ＢＩＤ）ユニット６によってフォトイメージングシリンダ４に転写される。ＢＩＤユニット６は、液体電子写真インクの均一なフィルムをフォトイメージングシリンダ４に提供する。液体電子写真用インクは、荷電顔料粒子を含み、これは静電画像領域上の適切な電位によって、フォトイメージングシリンダ４上の静電潜像に引き付けられる。液体電子写真用インクは、帯電していない非画像領域には付着せず、静電潜像の表面に現像されたトナー画像を形成する。フォトイメージングシリンダ４は、その表面上に単色インク画像を有する。
【００３７】
次いで、現像されたトナー画像は、電気の力によってフォトイメージングシリンダ４からＩＴＭ２０の外側剥離層３０に転写される。次いで、画像は、ＩＴＭ２０の外側剥離層３０から圧胴５０上に配置された印刷基材に転写される前に、ＩＴＭ２０の外側剥離層３０上で乾燥され、融着される。そして、最終画像に含まれる有色インク層の各々についてプロセスを繰り返すことができる。
【００３８】
画像は、フォトイメージングシリンダ４とＩＴＭ２０との間に印加された適切な電位により、フォトイメージングシリンダ４からＩＴＭ２０に転写され、荷電インクがＩＴＭ２０に引き付けられる。
【００３９】
１回目と２回目の転写の間に、現像されたトナー画像の固形分が増加し、インクがＩＴＭ２０に融着する。例えば、第１の転写後に外側剥離層３０に付着した現像トナー画像の固形分は、典型的には約２０％であり、第２の転写により現像されたトナー画像の固形分は、典型的には約８０〜９０％である。この乾燥および融着は、典型的には、高温および気流補助乾燥を用いることによって達成される。いくつかの例では、ＩＴＭ２０は加熱可能である。
【００４０】
印刷基材６２は、印刷基材供給トレイ６０によって印刷装置内に送り込まれ、圧胴５０上に配置される。印刷基材６２がＩＴＭ２０に接触すると、単一カラー画像が印刷基材６２に転写される。
【００４１】
単一のカラー画像（例えば、白黒画像）を形成するために、圧胴５０およびＩＴＭ２０を通る印刷基材６２の１通過が画像を完成させる。多色画像の場合、印刷基材６２は圧胴５０上に保持され、ニップ４０を通過する際にＩＴＭ２０と複数の接触を行う。各接触において、追加の色平面が印刷基材６２上に配置されてもよい。
【００４２】
中間転写部材
本明細書では、簡潔にするために中間転写部材をＩＴＭと称することがある。ＩＴＭは、外側剥離層がその上に配置される支持部分を含むことができる。支持部分および／または外側剥離層は、熱可塑性ポリウレタンを含む層を含むことがあり得る。ＩＴＭは、例えば金属基部などの基部を有することがあり得る。基部は、円筒形状を有することがあり得る。基部は、ＩＴＭの支持部分の一部を形成してもよい。
【００４３】
ＩＴＭは円柱形状を有することができ、そのようなＩＴＭは、例えば印刷装置のローラなどのローラとしての使用に適することがあり得る。
【００４４】
ＩＴＭの支持部分は、ＩＴＭの基部上に配置された層状構造を含むことができる。層状構造は、その上に外側剥離層が配置されることができる、コンプライアント基材層、例えばゴム層または熱可塑性ポリウレタンを含む層を含むことができる。
【００４５】
コンプライアント基材層は、熱可塑性ポリウレタンを含むことができる。コンプライアント基材層は、アクリルゴム（ＡＣＭ）、ニトリルゴム（ＮＢＲ）、水素化ニトリルゴム（ＨＮＢＲ）、ポリウレタンエラストマー（ＰＵ）、ＥＰＤＭゴム（エチレンプロピレンジエンターポリマー）、フルオロシリコーンゴム（ＦＭＱまたはＦＬＳ）、フルオロカーボンゴム（ＦＫＭまたはＦＰＭ）またはパーフルオロカーボンゴム（ＦＦＫＭ）を含むゴム層を含んでもよい。
【００４６】
ＩＴＭは、剥離層とコンプライアント層との結合または接合を容易にするためのプライマー層を含むことができる。プライマー層は、ＩＴＭの支持部分の一部を形成することができ、いくつかの例では、プライマー層はコンプライアント基材層上に配置される。剥離層が熱可塑性ポリウレタンを含む場合、ＩＴＭはプライマー層を欠いていてもよい。
【００４７】
いくつかの例では、プライマー層は、オルガノシラン、例えば、３−グリシドキシプロピルトリメチルシランなどのエポキシシラン、ビニルトリエトキシシランなどのビニルシラン、ビニルトリエトキシシラン、アリルシラン、または不飽和シラン由来のオルガノシラン、およびチタンまたは白金を含む触媒のような触媒を含んでもよい。
【００４８】
プライマー層は硬化性プライマー層から形成することができる。硬化性プライマー層は、外側剥離層が支持部分上に形成される前に、ＩＴＭの支持部分のコンプライアント基材層に適用されてもよい。硬化性プライマー層は、オルガノシランおよび触媒、例えばチタンを含む触媒を含むことができる。
【００４９】
いくつかの例では、硬化性プライマー層に含まれるオルガノシランは、エポキシシラン、ビニルシラン、アリルシランおよび不飽和シランから選択される。
【００５０】
硬化性プライマー層は、第１のプライマーおよび第１の触媒、ならびに第２のプライマーおよびいくつかの例では第２の触媒を含むことができる。第１のプライマーおよび／または第２のプライマーはオルガノシランを含むことができる。オルガノシランは、エポキシシラン、ビニルシラン、アリルシランおよび不飽和シランから選択することができる。
【００５１】
いくつかの例において、第１の触媒は、縮合硬化反応を触媒するための触媒、例えば、チタンを含む触媒である。第１のプライマーは、第１の触媒による縮合反応によって硬化させることができる。第２のプライマーは、第１の触媒による縮合反応によって硬化させることができる。
【００５２】
いくつかの例では、第２の触媒は、付加硬化反応を触媒するための触媒である。そのような場合、第２の触媒は、前硬化（プレキュア、pre-cure）剥離組成物の付加硬化反応を触媒して、剥離層を形成することができる。
【００５３】
硬化性プライマー層は、第１および第２のプライマーならびに第１および第２の触媒を含む組成物としてコンプライアント層に適用することができる。
【００５４】
いくつかの例では、硬化性プライマー層は、１つが第１のプライマーおよび第１の触媒を含む組成物、他方が第２のプライマーおよび第２の触媒を含む組成物の、２つの別個の組成物としてコンプライアント層に適用することができる。
【００５５】
いくつかの例では、ＩＴＭは、コンプライアント基材層を基部に接合するための接着層を含むことができる。接着層は、織物層、例えば、織布または不織布の綿、合成、天然および合成の組み合わせ、または例えば改良された耐熱性材料を有するように処理された処理材料であってもよい。
【００５６】
コンプライアント基材層は、複数のコンプライアント層で形成することができる。例えば、コンプライアント基材層は、圧縮性層、追従（コンプライアンス）層および／または導電層を含むことができる。「導電層」は、導電性粒子を含む層であってもよい。いくつかの例では、複数のコンプライアント層のうちの任意の１つ以上は、熱可塑性ポリウレタンを含むことができる。
【００５７】
いくつかの例では、圧縮性層は、ＩＴＭの基部上に配置される。圧縮性層は、接着層によってＩＴＭの基部に接合することができる。導電層は、圧縮性層上に配置されてもよい。追従層は、存在する場合には導電層上に配置されてもよく、導電層が存在しない場合には圧縮性層上に配置されてもよい。圧縮性層および／または追従層が部分的に導電性である場合、追加の導電層を必要としなくてもよい。
【００５８】
圧縮性層は、大きな程度の圧縮性を有することができる。いくつかの例では、圧縮性層は６００μｍの厚さであってもよい。
【００５９】
圧縮性層は、熱可塑性ポリウレタンを含むことができる。いくつかの例では、圧縮性層は熱可塑性ポリウレタンを含んでもよい。圧縮性層は、例えばアクリルゴム（ＡＣＭ）、ニトリルゴム（ＮＢＲ）、水素化ニトリルゴム（ＨＮＢＲ）、ポリウレタンエラストマー（ＰＵ）、ＥＰＤＭゴム（エチレンプロピレンジエンターポリマー）、またはフルオロシリコーンゴム（ＦＬＳ）を含み得る、ゴム層であってもよい。いくつかの例では、圧縮性層は、その熱伝導率を高めるためにカーボンブラックを含んでもよい。
【００６０】
いくつかの例では、圧縮性層は小さな空隙を含み、これは、圧縮性層の形成に使用されるマイクロスフェアまたは発泡剤の結果であり得る。いくつかの例では、小さな空隙は、圧縮性層の約４０〜約６０体積％を含む。
【００６１】
追従層は、熱可塑性ポリウレタンを含むことができる。追従層は、約６５未満のショアＡ硬度値、または約５５未満および約３５超のショアＡ硬度値、または約４２と約４５との間のショアＡ硬度値を有する軟質エラストマー材料を含むことができる。いくつかの例では、追従層２７は、ポリウレタン、熱可塑性ポリウレタンまたはアクリルを含む。ショアＡ硬度は、ＡＳＴＭ規格Ｄ２２４０によって測定される。
【００６２】
いくつかの例では、追従層は、アクリルゴム（ＡＣＭ）、ニトリルゴム（ＮＢＲ）、水素化ニトリルゴム（ＨＮＢＲ）、ポリウレタンエラストマー（ＰＵ）、ＥＰＤＭゴム（エチレンプロピレンジエンターポリマー）、フルオロシリコーンゴム（ＦＭＱ）、フルオロカーボンゴム（ＦＫＭまたはＦＰＭ）またはパーフルオロカーボンゴム（ＦＦＫＭ）を含む。いくつかの例では、追従層は、熱可塑性ポリウレタンを含む。
【００６３】
一例では、圧縮性層および追従層は同じ材料から形成される。
【００６４】
導電層は、例えばアクリルゴム（ＡＣＭ）、ニトリルゴム（ＮＢＲ）、水素化ニトリルゴム（ＨＮＢＲ）、またはＥＰＤＭゴム（エチレンプロピレンジエンターポリマー）のようなゴム、  およびカーボンブラックまたは金属粒子を含むがこれらに限定されない１以上の導電性材料を含んでもよい。いくつかの例では、導電層は、熱可塑性ポリウレタンおよびカーボンブラックまたは金属粒子を含むがこれらに限定されない１以上の導電性材料を含むことができる。
【００６５】
いくつかの例では、圧縮性層および／または追従層は、導電性粒子、例えば、導電性カーボンブラック、金属粒子または金属繊維の添加によって部分的に導電性にされてもよい。いくつかの例では、圧縮性層および／または追従層が部分的に導電性である場合、追加の導電層を必要としなくてもよい。
【００６６】
いくつかの例では、中間転写部材は、以下の順で
ａ．ファブリック層；
ｂ．内部に空隙を有してもよい圧縮性層；
ｃ．導電性粒子を含む層；
ｄ．任意のコンプライアント層；および
ｅ．外側剥離層、を含み、
ここで圧縮性層、導電性粒子を含む層、任意のコンプライアント層、および外側剥離層の少なくとも１つは、熱可塑性ポリウレタンを含む層を含み、他の層は本明細書に記載されているものであってよい。いくつかの例では、コンプライアント層が存在し、コンプライアント層および外側剥離層は両方とも熱可塑性ポリウレタンを含み、外側剥離層は熱可塑性ポリウレタン中に分散されたシリコーンの粒子をさらに含む。
【００６７】
図２は、ＩＴＭの一例の断面図である。ＩＴＭは、基部２２と、基部２２上に配置された基材層２３とを含む支持部を含む。基部２２は、金属円筒であってもよい。基材層２３は、熱可塑性ポリウレタン層を含んでいてもよく、または熱可塑性ポリウレタン層であってもよい。ＩＴＭ２０はまた、基材層２３上に配置された外側剥離層３０を含む。外側剥離層３０は、熱可塑性ポリウレタン層を含んでもよく、または熱可塑性ポリウレタン層であってもよい。
【００６８】
基材層２３は、アクリルゴム（ＡＣＭ）、ニトリルゴム（ＮＢＲ）、水素化ニトリルゴム（ＨＮＢＲ）、ポリウレタンエラストマー（ＰＵ）、ＥＰＤＭゴム（エチレンプロピレンジエンターポリマー）、フルオロシリコーンゴム（ＦＭＱまたはＦＬＳ）、フルオロカーボンゴム（ＦＫＭまたはＦＰＭ）またはパーフルオロカーボンゴム（ＦＦＫＭ）を含んでもよい、ゴム層を含むか、または（熱可塑性ポリウレタン層も含む場合）さらに含むことができる。例えば、ゴム層は、少なくとも部分的に硬化したアクリルゴム、例えばカーボンブラックパール１３０（Ｃａｂｏｔ、ツーシーポートレーン、スーツ１３００、ボストン、マサチューセッツ州０２２１０、米国）で充填されたアクリル樹脂Ｈｉ−Ｔｅｍｐ  ４０５１  ＥＰ（Ｚｅｏｎ  Ｅｕｒｏｐｅ  ＧｍｂＨ、ニーダーカッセラー・ローヴェグ１７７，４０５４７、デュッセルドルフ、ドイツ）および例えばＮＰＣ−５０促進剤（Ｚｅｏｎ製のアンモニウム誘導体）を含んでもよい硬化システムの配合物を含むアクリルゴムを含むことができる。基材層２３は、熱可塑性ポリウレタン層を含むことができる。
【００６９】
図３は、基材層２３の圧縮性層２５を基材２２に接合するための、基部２２と圧縮性層２５との間に配置された接着層２４を含む基材層２３を有するＩＴＭの断面図を示し、導電層２６が圧縮性層２５上に配置されてもよく、そして追従層２７（ソフトコンプライアント層とも呼ばれる）は、導電層上に配置されてもよい。プライマー層２８は、基材層２３と外側剥離層３０との間に配置される。層２４〜２７および３０の少なくとも１つは、熱可塑性ポリウレタンを含むことができる。
【００７０】
図４は、基材層２３の圧縮性層２５を基部２２に接合するための基部２２と圧縮性層２５との間に配置された接着層２４を含む基材層２３を有するＩＴＭ（例えば、例１および４に記載されている）の断面図を示し、導電層２６は圧縮性層２５上に配置されることができる。外側剥離層３０は、熱可塑性ポリウレタン層を含む。
【００７１】
図５は、基材層２３の圧縮性層２５を基部２２に接合するための基部２２と圧縮性層２５との間に配置された接着層２４を含む基材層を有するＩＴＭ（例えば、例２に記載されている）の断面図を示し、導電層２６は圧縮性層２５上に配置されてもよく、熱可塑性ポリウレタン３１を含む層は、導電層２６上に配置されてもよく、そして追従層２７（ソフトコンプライアント層とも呼ばれる）は、導電層上に配置されてもよい。外側剥離層３０は、追従層２７上に配置されてもよいプライマー層２８上に配置されてもよい。
【００７２】
図６は、基材層２３の圧縮性層２５を基部２２に接合するための基部２２と圧縮性層２５との間に配置された接着層２４を含む基材層２３を有するＩＴＭ（例えば、例３に記載されている）の断面図を示しており、導電層２６は圧縮性層２５上に配置されてもよく、そして熱可塑性ポリウレタンを含む層３１は、導電層２６上に配置されてもよい。熱可塑性ポリウレタンを含む層上に配置された外側剥離層３０は、熱可塑性ポリウレタン中に分散されたシリコーンを含むことができる。
【００７３】
接着層は、ファブリック層、例えば織布または不織布の綿、合成、天然および合成の組み合わせ、または処理された材料、例えば改善された耐熱性を有するように処理された材料であってもよい。一例では、接着層２３は、例えば約２００μｍの厚さを有するＮＯＭＥＸ材料から形成されたファブリック層である。
【００７４】
圧縮性層２５は、例えば、アクリルゴム（ＡＣＭ）、ニトリルゴム（ＮＢＲ）、水素化ニトリルゴム（ＨＮＢＲ）、ポリウレタンエラストマー（ＰＵ）、ＥＰＤＭゴム（エチレンプロピレンジエンターポリマー）またはフルオロシリコーンゴム（ＦＬＳ）を含んでもよいゴム層であってもよい。圧縮性層は、熱可塑性ポリウレタンを含むことができる。
【００７５】
追従層２７は、約６５未満のショアＡ硬度値、または約５５未満および約３５より大きいショアＡ硬度値、または約４２および約４５の間のショアＡ硬度値を有する軟質エラストマー材料を含むことができる。いくつかの例では、追従層２７は、ポリウレタンまたはアクリルを含む。いくつかの例では、追従層２７は、熱可塑性ポリウレタンを含む。ショアＡ硬度は、ＡＳＴＭ規格Ｄ２２４０によって測定される。いくつかの例では、追従層は、アクリルゴム（ＡＣＭ）、ニトリルゴム（ＮＢＲ）、水素化ニトリルゴム（ＨＮＢＲ）、ポリウレタンエラストマー（ＰＵ）、ＥＰＤＭゴム（エチレンプロピレンジエンターポリマー）、フルオロシリコーンゴム（ＦＭＱ）、フルオロカーボンゴム（ＦＫＭまたはＦＰＭ）またはパーフルオロカーボンゴム（ＦＦＫＭ）を含む。
【００７６】
一例では、圧縮性層２５および追従層２７は同じ材料から形成される。
【００７７】
いくつかの例では、導電層２６は、ゴム、例えばアクリルゴム（ＡＣＭ）、ニトリルゴム（ＮＢＲ）、水素化ニトリルゴム（ＨＮＢＲ）、またはＥＰＤＭゴム（エチレンプロピレンジエンターポリマー）、および１以上の導電性材料を含む。いくつかの例では、導電層２６は、熱可塑性ポリウレタンおよび１以上の導電性材料を含む。いくつかの例では、導電層２６を省略することができ、そしていくつかの例では、圧縮性層２５、追従層２７、または剥離層３０は部分的に導電する。例えば、圧縮性層２５および／または追従層２７は、導電性カーボンブラックまたは金属繊維を加えて部分的に導電するように製造されることができる。
【００７８】
プライマー層２８は、剥離層３０を基材層２３と結合または接合するのを容易にするように設けられてもよい。プライマー層２８は、オルガノシラン、例えば、３−グリシドキシプロピルトリメチルシランのようなエポキシシラン、ビニルトリエトキシシランのようなビニルシラン、ビニルトリエトキシシラン、アリルシラン、または不飽和シランから誘導されたオルガノシラン、およびチタンまたは白金を含む触媒のような触媒を含んでもよい。
【００７９】
一例では、硬化性プライマー層２８が、基材層２３の追従層２７、例えばアクリルゴムで作られた追従層２７の外面に適用される。硬化性プライマーは、ロッドコーティングプロセスを用いて適用することができる。硬化性プライマーは、オルガノシラン、および例えば有機チタン酸塩またはチタンキレートなどのチタンを含む第１の触媒チタンを含む第１のプライマーを含むことができる。一例では、オルガノシランは、エポキシシラン、例えば３−グリシドキシプロピルトリメトキシシラン（ＡＢＣＲ  ＧｍｂＨ＆Ｃｏ．ＫＧ、イム・シュレーエルト  １０  Ｄ−７６１８７、カールスルーエ、ドイツ、製品コードＳＩＧ５８４０から入手可能）およびビニルトリエトキシシラン（ＶＴＥＯ、Ｅｖｏｎｉｋ、キルシェンアレー、ダルムシュタット、６４２９３、ドイツから入手可能）、ビニルトリエトキシシラン、アリルシランまたは不飽和シランである。第１のプライマーは、例えば、縮合反応により硬化可能である。例えば、シラン縮合反応のための第１の触媒は、Ｔｙｚｏｒ（登録商標）ＡＡ７５（Ｄｏｒｆ−Ｋｅｔａｌ  Ｃｈｅｍｉｃａｌｓ  Ｉｎｄｉａ  Ｐｒｉｖａｔｅ  Ｌｉｍｉｔｅｄ、ドーフケタルタワー、ドゥモント・ストリート、オルレム、マラド（Ｗ）、ムンバイ−４０００６４、マハーラーシュトラ、インドから入手可能）などの有機チタネートでありえる。プライマーはまた、オルガノシラン、例えばビニルシロキサン、例えばビニルシラン、例えばビニルトリエトキシシラン、ビニルトリエトキシシラン、アリルシランまたは不飽和シラン、およびいくつかの例では第２の触媒を含む第２のプライマーを含むことができる。第２のプライマーはまた、縮合反応によって硬化することができる。第２の触媒は、存在する場合、第１の触媒とは異なっていてもよく、いくつかの例では、白金またはロジウムを含む。例えば、第２の触媒は、Ｋａｒｓｔｅｄｔ触媒，例えば溶液中に９％の白金を含むＫａｒｓｔｅｄｔ触媒（Ｊｏｈｎｓｏｎ  Ｍａｔｔｈｅｙ、５ｔｈフロアー、２５ファリンドンストリート、ロンドンＥＣ４Ａ  ４ＡＢ、英国から入手可能）またはＳＩＰ６８３１．２触媒（Ｇｅｌｅｓｔ、１１イーストストリートロード、モリスビル、ＰＡ  １９０６７、米国から入手可能）でありえる。この第２のプライマーは、付加反応によって硬化させることができる。第２のプライマーの第２の触媒は、プライマー層２８に適用された前硬化剥離組成物と接触していてもよい。第２のプライマーの追加の硬化反応を触媒することに加えて、第２の触媒はまた、前硬化剥離組成物の追加の硬化反応を触媒して、剥離層３０を形成することもできる。
【００８０】
基材層に適用される硬化性プライマー層２３は、第１のプライマーおよび／または第２のプライマーを含むことができる。硬化性プライマー層は、第１のプライマーを含む１つの層と第２のプライマーを含む他の層との２つの別の層として基材層２３に適用することができる。
【００８１】
硬化性プライマー層がその上に適用されるとき、基材層２３の圧縮性層２５、導電層２６および／または追従層２７のゴム層は未硬化であってもよい。
【００８２】
ＩＴＭ２０の外側剥離層３０は、Ｓｉ−Ｒ−Ｓｉ結合を含む追加の硬化プロセスを用いて架橋されたポリシロキサンであってもよく、ここでＲはアルキレン部分であり、そしてモノアルケニルシロキサンは、ポリシロキサンと反応して組み込まれている。
【００８３】
外側剥離層３０は、ＩＴＭの支持部分に前硬化の剥離層組成物を適用することによって、ＩＴＭ上に形成されてもよい。例えば、外側剥離層は、基材層２３または基材層２３に既に適用された硬化性プライマー層の上に適用されてもよい。硬化性プライマー層および剥離層は、それぞれ同時に硬化および架橋されていてもよい。
【００８４】
前硬化の剥離層組成物は、シリコーンオイルのシリコーン鎖に結合したアルケンを有する少なくとも１つのシリコーンオイル、シリコンヒドリド成分を含む架橋剤、およびモノアルケニルシロキサンを含んでもよい。いくつかの例では、前硬化の剥離組成物は、触媒、例えば、白金含有触媒またはロジウム含有触媒を含んでもよい。
【００８５】
いくつかの例では、硬化すると、ＩＴＭは、基材層２３上に配置された、または存在する場合にはプライマー層２８上に配置された外側剥離層３０を含む。
【００８６】
いくつかの例では、外側剥離層３０のシリコーンポリマーマトリックスは、少なくとも１つのシリコーンオイルおよびシリコンヒドリド架橋成分の架橋生成物を含む。
【００８７】
いくつかの例では、外側剥離層３０は、熱可塑性ポリウレタンを含むことができる。いくつかの例では、外側剥離層３０は、熱可塑性ポリウレタン内に分散されたシリコーンを含むことができる。
【００８８】
方法
中間転写部材の形成方法は、熱可塑性ポリウレタンを含む少なくとも１つの層を含む、複数の層を結合させて中間転写部材を形成することを含んでもよい。いくつかの例では、熱可塑性ポリウレタンは、適切な温度（例えば、１２０℃以上の温度）での溶融状態または粘着状態にて、別の層に適用することができる。
【００８９】
いくつかの例では、熱可塑性ポリウレタンを含む層は、熱可塑性ポリウレタンであってもなくてもよい、ＩＴＭの別の一つの層または複数の層と、カレンダー加工またはラミネーションにより結合することができる。いくつかの例では、ラミネーションは熱ラミネーションであってもよい。
【００９０】
いくつかの例では、ラミネーションまたはカレンダー加工は、熱可塑性ポリウレタンが粘着性であるが溶融しない温度で行われる。いくつかの例では、ラミネーションまたはカレンダー加工の温度は、約１９０℃未満、約１７５℃未満、約１５０℃未満、または約１３０℃未満である。いくつかの例では、ラミネーションまたはカレンダー加工の温度は、ＬＥＰ印刷プロセスで使用される温度よりも高い。いくつかの例では、ラミネーションまたはカレンダー加工の温度は、約１１５℃より上、約１１８℃より上、または約１２０℃以上である。
【００９１】
いくつかの例では、熱可塑性ポリウレタン層は、熱可塑性ポリウレタンフィルムとして押出によって形成される。いくつかの例では、押出は、製造前段階で行われる。いくつかの例では、熱可塑性ポリウレタンが押し出され、そしてＩＴＭの別の一つ層または複数の層上でカレンダー加工される。
【００９２】
いくつかの例では、熱可塑性ポリウレタンの押出は、ラミネーションまたはカレンダー加工よりも高い温度で行われる。いくつかの例では、押出は、１３０℃より高い、１５０℃より高い、１７５℃より高いまたは１９０℃より高い温度で行われる。
【実施例】
【００９３】
以下の例は、中間転写部材の多数のヴァリエーションを示す。しかしながら以下は、本印刷装置、中間転写部材および関連する態様の原理の適用の例および例示にすぎないことが理解されるべきである。印刷装置、中間転写部材および関連する態様の精神および範囲から逸脱することなく、多数の改変および代替の中間転写部材を作製することができる。添付の特許請求の範囲は、そのような改変およびアレンジを網羅することを意図している。したがって、本方法および関連する態様は、特に詳細に以下に記載されているが、以下の例は、現在許容されると考えられるものと関連してさらに詳細を提供する。
【００９４】
基準ＩＴＭ（ブランケット）構造
ブランケット構造は、底部から頂部へ（頂部は剥離層であり、底部は金属ＩＴＭドラムと接触する層である）：
１．２５０μｍ未満の厚さを有する、ファブリック系（これらの例では、綿または綿／レーヨン）接着層、
２．６００〜７００μｍの厚さを有する、広範囲の圧縮性および内部に空隙を有する（これらの例では、カーボンブラック（ＣＢ）を含むＮＢＲ）ラバー系圧縮性層、
３．１４０〜３００μｍの厚さを有する、ゴム系導電層（これらの例では、ＣｏｎｔｉＴｅｃｈ製のＣＢを含むＮＢＲまたはＴｒｅｌｌｅｂｏｒｇ製のＣＢを含むＡＣＭ）、
４．８０〜１６０μｍの厚さを有する、ゴム系のソフトコンプライアント層（この場合、ＣｏｎｔｉＴｅｃｈ製のＣＢを含むＡＣＭまたはＴｒｅｌｌｅｂｏｒｇ製のＣＢを含むＡＣＭ）、
５．プライマー層は、（基材（ゴム層番号４）上にコーティングされた）１以上の部分を含むことができる。プライマー配合物は、以下の表１に記載されている。
６．下記の表２に記載されるような剥離層。
【００９５】
【表１】
2019507911.tif 000002
【００９６】
【表２】
2019507911.tif 000003
【００９７】
金属ドラムおよび上述した１〜４の層を含むＩＴＭは、プライマー層（上記番号５）そして剥離層（上記番号６）でコーティングされた。ロッドコーティングプロセスを用いてプライマーを適用した。第１のプライマーは、オルガノシランを含んでおり、および第１の触媒は、チタン、例えば有機チタネートまたはチタンキレートを含んでいた。この例では、オルガノシランはエポキシシラン、例えば３−グリシドキシプロピルトリメトキシシラン（ＡＢＣＲ  ＧｍｂＨ＆Ｃｏ．ＫＧ、イム・シュレーエルト  １０  Ｄ−７６１８７、カールスルーエ、ドイツ、製品コードＳＩＧ５８４０から入手可能）およびビニルトリエトキシシラン（ＶＴＥＯ、Ｅｖｏｎｉｋ、キルシェンアレー、ダルムシュタット、６４２９３、ドイツから入手可能）、ビニルトリエトキシシラン、アリルシランまたは不飽和シランである。シラン縮合反応のための第１の触媒は、例えば、Ｔｙｚｏｒ（登録商標）ＡＡ７５（Ｄｏｒｆ−Ｋｅｔａｌ  Ｃｈｅｍｉｃａｌｓ  Ｉｎｄｉａ  Ｐｒｉｖａｔｅ  Ｌｉｍｉｔｅｄ、ドーフケタルタワー、ドゥモント・ストリート、オルレム、マラド（Ｗ）、ムンバイ−４０００６４、マハーラーシュトラ、インドから入手可能）であった。プライマーは、例えば縮合反応により硬化可能であった。第２の触媒は第１の触媒とは異なっており、例えば第２の触媒は、Ｋａｒｓｔｅｄｔ触媒，例えば溶液中に９％の白金を含むＫａｒｓｔｅｄｔ触媒（Ｊｏｈｎｓｏｎ  Ｍａｔｔｈｅｙ、５ｔｈフロアー、２５ファリンドンストリート、ロンドンＥＣ４Ａ  ４ＡＢ、英国から入手可能）またはＳＩＰ６８３１．２触媒（Ｇｅｌｅｓｔ、１１イーストストリートロード、モリスビル、ＰＡ  １９０６７、米国から入手可能）を含む。この第２の触媒は、剥離層と接触して剥離層の付加硬化反応を触媒するようプライマー溶液によって行われた。
【００９８】
シリコーン剥離配合物をプライマー層上に設けた。ロッドコーティングプロセスを使用した。基材（ＡＣＭ）はこの時点で未硬化であった。この例において、シリコーン剥離配合物は、上記の表２に詳述されるように、ビニルシリコーン混合物（二官能性ｖｓ５００、多官能性ｘｐｒｖ５０００）、シリコンヒドリド架橋剤、および単官能性ビニルシリコーンを含んでいた。シリコーン剥離層はまた、白金含有触媒、すなわちＫａｒｓｔｅｄｔ型触媒またはビニルシロキサンリガンドとのＰｔ（０）錯体；阻害剤、例えばアセチレンアルコール、テトラメチルテトラビニルシクロテトラシロキサンまたはテトラメチルジビニルジシロキサンを含んでいた。コーティングプロセスが完了した後、ブランケット全体はオーブン中に１２０℃で１．５時間置かれる（ＡＣＭ未硬化基材のため）。
【００９９】
このＩＴＭの断面図は、図３に概略的に示されている。
【０１００】
例１
熱可塑性ポリエステルポリウレタンＥｌａｓｔｏｌｌａｎ（登録商標）Ｓ６０Ａ（ＢＡＳＦ製）を、Ｄｒ．Ｃｏｌｌｉｎキャスト押出機を用いて１９０℃の温度で押出した。厚さ６０、１１０、および２００μｍのフィルムを、３つの旋回式温度制御ロールからなる冷却ロールカレンダー装置を使用して製造した。
【０１０１】
このフィルムを、基準ＩＴＭに記載されているように、層１、２および３を含む基材の基準ＩＴＭ（層番号３）のゴム系導電層上に１２０℃（フィルムが粘着性であるが融解しない温度）で熱ラミネートした。
【０１０２】
このＩＴＭの断面図は、図４に概略的に示されている。
【０１０３】
この図において、層は以下の通りである。
３０−ＴＰＵ（Ｅｌａｓｔｏｌｌａｎ（登録商標）Ｓ６０Ａ）を含む外側剥離層
２６−ゴム系導電層（すなわち、基準ＩＴＭの層３と同じ）
２５−ゴム系圧縮性層（すなわち、基準ＩＴＭの層２と同じ）
２４−ファブリック系接着層（すなわち、基準ＩＴＭの層１と同じ）
２２−金属ＩＴＭドラム
【０１０４】
提供された層状構造は、ＨＰ Ｉｎｄｉｇｏ７５００ Ｄｉｇｉｔａｌ Ｐｒｅｓｓの中間転写部材のブランケットとして使用された。電子写真印刷におけるＩＴＭとしてうまく作用することが判明した。
【０１０５】
例２
例１のように作製した６０μｍの熱可塑性フィルムを、基準ＩＴＭブランケット構造の層３と４の間の追加の層として使用した。
【０１０６】
ソフトコンプライアント層（基準ＩＴＭの上記層４と同じ）を、例１で製造した厚さ６０μｍのＴＰＵ層を有する層状構造にラミネートした。（言い換えれば、基準ＩＴＭについて記載された層１、２および３を含む基材のゴム系導電層（基準ＩＴＭの層３と同じ）上にＴＰＵ層を最初にラミネートした）。プライマー層（基準ＩＴＭの層５と同じ）を層４の上にグラビアコーティングし、次いでシリコーン剥離層をプライマー層の上にグラビアコーティングした。全ブランケットを１２０℃のオーブンに１．５時間入れ、ＩＴＭを硬化させた。
【０１０７】
このＩＴＭの断面図は、図５に概略的に示されている。この図では、層は以下の通り。
３０−シリコーンを含む外側剥離層（すなわち、基準ＩＴＭの層６と同じ）
２８−プライマー層（すなわち、基準ＩＴＭの層５と同じ）
２７−ゴム系ソフトコンプライアント層（すなわち、基準ＩＴＭの層４と同じ）
３１−ＴＰＵ（Ｅｌａｓｔｏｌｌａｎ（登録商標）Ｓ６０Ａ）を含む層
２６−ゴム系導電層（すなわち、基準ＩＴＭの層３と同じ）
２５−ゴム系圧縮性層（すなわち、基準ＩＴＭの層２と同じ）
２４−ファブリック系接着層（すなわち、基準ＩＴＭの層１と同じ）
２２−金属ＩＴＭドラム
【０１０８】
提供された層状構造は、ＨＰ Ｉｎｄｉｇｏ７５００ Ｄｉｇｉｔａｌ Ｐｒｅｓｓの中間転写部材のブランケットとして使用された。電子写真印刷におけるＩＴＭとしてうまく作用することが判明した。
【０１０９】
例３
ＴＰＳｉＶ（登録商標）４２００−７０Ａ熱可塑性エラストマー（Ｄｏｗ  Ｃｏｒｎｉｎｇ製）を、Ｄｒ．Ｃｏｌｌｉｎキャスト押出機を用いて２００℃の温度で押出した。ＴＰＳｉＶ（登録商標）４２００−７０Ａは、熱可塑性ポリウレタン連続相内に分散した完全に架橋したシリコーンゴムを含む熱可塑性エラストマーである。３つの旋回可能な温度制御ロールからなる冷却ロールカレンダー装置を使用して、厚さ２５０および５００μｍのフィルムを製造した。
【０１１０】
このフィルムを、１７０℃で、例１で製造した構造体の厚さ６０μｍのＴＰＵ層上に熱ラミネートした。
【０１１１】
このＩＴＭの断面図は、図６に概略的に示されている。この図において以下が示されている。
３０−内部に分散されたシリコーンの粒子を有する熱可塑性ポリウレタン（ＴＰＳｉＶ（登録商標）４２００−７０Ａ）を含む外側剥離層
３１−ＴＰＵ（Ｅｌａｓｔｏｌｌａｎ（登録商標）Ｓ６０Ａ）を含むコンプライアント層
２６−ゴム系導電層（すなわち、基準ＩＴＭの層３と同じ）
２５−ゴム系圧縮性層（すなわち、基準ＩＴＭの層２と同じ）
２４−ファブリック系接着層（すなわち、基準ＩＴＭの層１と同じ）
２２−金属ＩＴＭドラム
【０１１２】
提供された層状構造は、ＨＰ Ｉｎｄｉｇｏ７５００ Ｄｉｇｉｔａｌ Ｐｒｅｓｓの中間転写部材のブランケットとして使用された。電子写真印刷におけるＩＴＭとしてうまく作用することが判明した。
【０１１３】
例４
熱可塑性ポリエステルポリウレタンＥｌａｓｔｏｌｌａｎ（登録商標）soft 45A 12 P 000（ＢＡＳＦ製）を、基準ＩＴＭについて記載されている層１、２および３を含む基材の基準ＩＴＭのゴム系導電層（層番号３）上に１９０℃の温度で押し出し、１５０〜２００℃の温度範囲で、８ｒｐｍの速度および７０バールの圧力で操作されたカレンダー装置に直ちに移した。５０〜４００μｍの様々な厚さのＴＰＵ層が得られた。層状構造は図４に示される通りである。
【０１１４】
提供された層状構造は、ＨＰ Ｉｎｄｉｇｏ７５００ Ｄｉｇｉｔａｌ Ｐｒｅｓｓの中間転写部材のブランケットとして使用された。電子写真印刷におけるＩＴＭとしてうまく作用することが判明した。
【０１１５】
液体電子写真印刷装置、中間転写部材および関連する態様は、いくつかの例を参照して説明されているが、当業者であれば、本開示の精神から逸脱することなく、様々な修正、変更、省略、および置換を行うことができることを理解するであろう。したがって、本方法および関連する態様は、添付の特許請求の範囲によってのみ限定されることが意図される。任意の従属請求項の特徴は、他の従属請求項または独立請求項のいずれかの特徴と組み合わせることができる。
【図１】
2019507911.tif 000004
【図２】
2019507911.tif 000005
【図３】
2019507911.tif 000006
【図４】
2019507911.tif 000007
【図５】
2019507911.tif 000008
【図６】
2019507911.tif 000009
【国際調査報告】
2019507911.tif 000010
2019507911.tif 000011
2019507911.tif 000012